【手続補正書】
【提出日】令和3年2月25日(2021.2.25)
【手続補正１】
【補正対象書類名】明細書
【補正対象項目名】００５６
【補正方法】変更
【補正の内容】
【００５６】
本発明について、好ましい実施形態を参照しながら記述してきたが、当業者なら、本発明の趣旨及び範囲から逸脱することなく形態及び詳細において変更が行われ得ることを、認識するであろう。以下、例示的実施形態について述べる。
［１］
約９〜約１３ｍＰＡ・ｓの動粘度を有し、約１８％未満のポリビニルアルコール重量パーセントを有するポリビニルブチラールと、
ポリウレタン（メタ）アクリレートであって、
ジオール、
少なくとも１つのジイソシアネート、及び
ヒドロキシ官能性（メタ）アクリレート又はイソシアナト官能性（メタ）アクリレート
の反応生成物を含む、ポリウレタン（メタ）アクリレートと、
光開始剤と、を含む光学的に透明な硬化性接着剤であって、
前記光学的に透明な硬化性接着剤が２つの透明な基材の間に置かれて積層体が作製された場合、前記積層体は、硬化させると、約６％未満のヘイズ、約８８％より高い透過率及び約９８％より高い光学的透明度を有し、
前記光学的に透明な硬化性接着剤は、硬化させると、ＡＳＴＭ３３３０に基づいて少なくとも約１００ｇ／ｃｍの剥離接着力を有する、
光学的に透明な硬化性接着剤。
［２］
前記ジオールが、約１０００ｇ／ｍｏｌ以下の数平均分子量を有するポリ（テトラメチレンオキシド）ジオール、及び約１０００ｇ／ｍｏｌ以下の数平均分子量を有するポリカプロラクトンジオールのうちの１つから選択される、［１］に記載の光学的に透明な硬化性接着剤。
［３］
前記ジイソシアネートが、脂肪族ジイソシアネートである、［１］に記載の光学的に透明な硬化性接着剤。
［４］
前記ジイソシアネートが、２，６−トルエンジイソシアネート（ＴＤＩ）、メチレンジシクロヘキシレン−４，４’−ジイソシアネート（Ｈ１２ＭＤＩ）、３−イソシアナトメチル−３，５，５−トリメチルシクロヘキシルイソシアネート（ＩＰＤＩ）、１，６−ジイソシアナトヘキサン（ＨＤＩ）、テトラメチル−ｍ−キシリレンジイソシアネート、２，２，４−及び２，４，４−トリメチル−１，６−ジイソシアネートヘキサン（ＴＭＸＤＩ）の混合物、ｔｒａｎｓ−１，４−水素化キシリレンジイソシアネート（Ｈ６ＸＤＩ）並びにこれらの組み合わせのうちの１つから選択される、［１］に記載の光学的に透明な硬化性接着剤。
［５］
前記ポリビニルブチラールが、約１０，０００ｇ／ｍｏｌ〜約１５，０００ｇ／ｍｏｌの重量平均分子量を有する、［１］に記載の光学的に透明な硬化性接着剤。
［６］
前記ポリウレタン（メタ）アクリレートが、約２，７００ｇ／ｍｏｌ〜約６３，０００ｇ／ｍｏｌの重量平均分子量を有する、［１］に記載の光学的に透明な硬化性接着剤。
［７］
前記ポリウレタン（メタ）アクリレートが、約１．３〜約３．０の多分散度を有する、［１］に記載の光学的に透明な硬化性接着剤。
［８］
前記ポリビニルブチラールが、約１４％〜約１８％のポリビニルアルコール重量パーセントを有する、［１］に記載の光学的に透明な硬化性接着剤。
［９］
前記ポリビニルブチラールが、約５％〜約８％のポリ酢酸ビニル重量パーセントを有する、［１］に記載の光学的に透明な硬化性接着剤。
［１０］
約３０重量％〜約６０重量％のポリビニルブチラールを含む、［１］に記載の光学的に透明な硬化性接着剤。
［１１］
約４０重量％〜約７０重量％のポリウレタン（メタ）アクリレートを含む、［１］に記載の光学的に透明な硬化性接着剤。
［１２］
熱安定剤、接着促進剤、架橋剤、表面改質剤、紫外線安定剤、酸化防止剤、帯電防止剤、増粘剤、フィラー、顔料、着色剤、染料、チキソトロープ剤、加工助剤、ナノ粒子、繊維、及びこれらの組み合わせから選択される少なくとも１種の添加剤を更に含む、［１］に記載の光学的に透明な硬化性接着剤。
［１３］
第１の基材と、
第２の基材と、
前記第１の基材と前記第２の基材との間に配置されている光学的に透明な硬化性接着剤と、
を含む、光学的に透明な積層体であって、
前記光学的に透明な硬化性接着剤が、
約９〜約１３ｍＰＡ・ｓの動粘度を有し、約１８％未満のポリビニルアルコール重量パーセントを有するポリビニルブチラールと、
ポリウレタン（メタ）アクリレートであって、
ジオール、
少なくとも１つのジイソシアネート、及び
ヒドロキシ官能性（メタ）アクリレート又はイソシアナト官能性（メタ）アクリレート
の反応生成物を含む、ポリウレタン（メタ）アクリレートと、
光開始剤と、を含み、
前記光学的に透明な硬化性接着剤が２つの透明な基材の間に置かれて積層体が作製された場合、前記積層体は、約６％未満のヘイズ、約８８％より高い透過率及び約９８％より高い光学的透明度を有し、
前記光学的に透明な硬化性接着剤は、ＡＳＴＭ３３３０に基づいて少なくとも約１００ｇ／ｃｍの剥離接着力を有する、
光学的に透明な積層体。
［１４］
前記ジオールが、約１０００ｇ／ｍｏｌ以下の数平均分子量を有するポリ（テトラメチレンオキシド）ジオール、及び約１０００ｇ／ｍｏｌ以下の数平均分子量を有するポリカプロラクトンジオールのうちの１つから選択される、［１３］に記載の光学的に透明な積層体。
［１５］
前記ジイソシアネートが、脂肪族ジイソシアネートである、［１３］に記載の光学的に透明な硬化性接着剤。
［１６］
前記ポリビニルブチラールが、約１０，０００ｇ／ｍｏｌ〜約１５，０００ｇ／ｍｏｌの重量平均分子量を有する、［１３］に記載の光学的に透明な積層体。
［１７］
前記ポリウレタン（メタ）アクリレートが、約２，７００ｇ／ｍｏｌ〜約６３，０００ｇ／ｍｏｌの重量平均分子量を有する、［１３］に記載の光学的に透明な積層体。
［１８］
前記ポリビニルブチラールが、約１４％〜約１８％のポリビニルアルコール重量パーセントを有する、［１３］に記載の光学的に透明な積層体。
［１９］
前記ポリビニルブチラールが、約５％〜約８％のポリ酢酸ビニル重量パーセントを有する、［１３］に記載の光学的に透明な積層体。
［２０］
前記光学的に透明な硬化性接着剤が、約３０重量％〜約６０重量％のポリビニルブチラールを含む、［１３］に記載の光学的に透明な積層体。
［２１］
前記光学的に透明な硬化性接着剤が、約４０重量％〜約７０重量％のポリウレタン（メタ）アクリレートを含む、［１３］に記載の光学的に透明な積層体。
【手続補正２】
【補正対象書類名】特許請求の範囲
【補正対象項目名】全文
【補正方法】変更
【補正の内容】
【特許請求の範囲】
【請求項１】
約９〜約１３ｍＰＡ・ｓの動粘度を有し、約１８％未満のポリビニルアルコール重量パーセントを有するポリビニルブチラールと、
ポリウレタン（メタ）アクリレートであって、
ジオール、
少なくとも１つのジイソシアネート、及び
ヒドロキシ官能性（メタ）アクリレート又はイソシアナト官能性（メタ）アクリレート
の反応生成物を含む、ポリウレタン（メタ）アクリレートと、
光開始剤と、を含む光学的に透明な硬化性接着剤であって、
前記光学的に透明な硬化性接着剤が２つの透明な基材の間に置かれて積層体が作製された場合、前記積層体は、硬化させると、約６％未満のヘイズ、約８８％より高い透過率及び約９８％より高い光学的透明度を有し、
前記光学的に透明な硬化性接着剤は、硬化させると、ＡＳＴＭ３３３０に基づいて少なくとも約１００ｇ／ｃｍの剥離接着力を有する、
光学的に透明な硬化性接着剤。
【請求項２】
前記ジオールが、約１０００ｇ／ｍｏｌ以下の数平均分子量を有するポリ（テトラメチレンオキシド）ジオール、及び約１０００ｇ／ｍｏｌ以下の数平均分子量を有するポリカプロラクトンジオールのうちの１つから選択される、請求項１に記載の光学的に透明な硬化性接着剤。
【請求項３】
前記ジイソシアネートが、脂肪族ジイソシアネートである、請求項１に記載の光学的に透明な硬化性接着剤。
【請求項４】
前記ポリビニルブチラールが、約１０，０００ｇ／ｍｏｌ〜約１５，０００ｇ／ｍｏｌの重量平均分子量を有する、請求項１に記載の光学的に透明な硬化性接着剤。
【請求項５】
前記ポリウレタン（メタ）アクリレートが、約２，７００ｇ／ｍｏｌ〜約６３，０００ｇ／ｍｏｌの重量平均分子量を有する、請求項１に記載の光学的に透明な硬化性接着剤。
【請求項６】
前記ポリウレタン（メタ）アクリレートが、約１．３〜約３．０の多分散度を有する、請求項１に記載の光学的に透明な硬化性接着剤。
【請求項７】
前記ポリビニルブチラールが、約５％〜約８％のポリ酢酸ビニル重量パーセントを有する、請求項１に記載の光学的に透明な硬化性接着剤。
【請求項８】
約３０重量％〜約６０重量％のポリビニルブチラールを含む、請求項１に記載の光学的に透明な硬化性接着剤。
【請求項９】
約４０重量％〜約７０重量％のポリウレタン（メタ）アクリレートを含む、請求項１に記載の光学的に透明な硬化性接着剤。
【請求項１０】
第１の基材と、
第２の基材と、
前記第１の基材と前記第２の基材との間に配置されている光学的に透明な硬化性接着剤と、
を含む、光学的に透明な積層体であって、
前記光学的に透明な硬化性接着剤が、
約９〜約１３ｍＰＡ・ｓの動粘度を有し、約１８％未満のポリビニルアルコール重量パーセントを有するポリビニルブチラールと、
ポリウレタン（メタ）アクリレートであって、
ジオール、
少なくとも１つのジイソシアネート、及び
ヒドロキシ官能性（メタ）アクリレート又はイソシアナト官能性（メタ）アクリレート
の反応生成物を含む、ポリウレタン（メタ）アクリレートと、
光開始剤と、を含み、
前記光学的に透明な硬化性接着剤が２つの透明な基材の間に置かれて積層体が作製された場合、前記積層体は、約６％未満のヘイズ、約８８％より高い透過率及び約９８％より高い光学的透明度を有し、
前記光学的に透明な硬化性接着剤は、ＡＳＴＭ３３３０に基づいて少なくとも約１００ｇ／ｃｍの剥離接着力を有する、
光学的に透明な積層体。